(57)【要約】【課題】本発明は一般の電源、電子機器等に用いられる熱伝導性シートおよびパーソナルコンピューター（特にはノートＰＣ）、ＤＶＤドライブ等の電子機器のＬＳＩ、ＣＰＵ等の集積回路素子の放熱に用いる熱伝導性シートにおいて、取り付け時の作業性を良好に維持し、かつ接触熱抵抗を低減できる熱伝導性シートを提供する。【課題を解決する手段】熱伝導性シリコーンゴムシートと未硬化の熱伝導性シリコーン組成物を積層したものであり、未硬化の熱伝導性シリコーン組成物が（Ａ）　平均重合度１００〜１２０００であるオルガノポリシロキサン　　１００重量部（Ｂ）　平均粒径５０μｍ以下の酸化アルミニウム粉　　　　　８００〜３０００重量部からなることを特徴とする熱伝導性シート。【特許請求の範囲】
【請求項１】
熱伝導性シリコーンゴムシートと未硬化の熱伝導性シリコーン組成物を積層したものであり、未硬化の熱伝導性シリコーン組成物が
（Ａ）　平均重合度１００〜１２０００であるオルガノポリシロキサン　１００重量部
（Ｂ）　平均粒径５０μｍ以下の酸化アルミニウム粉　　　　８００〜３０００重量部
からなることを特徴とする熱伝導性シート。
【請求項２】
酸化アルミニウム粉が丸みを帯びた形状の粉を主成分とすることを特徴とする請求項１記載の熱伝導性シート。
【請求項３】
熱伝導性シリコーンゴムシートがゴム単層の構造であり、その熱伝導率が２Ｗ／ｍＫ以上であることを特徴とする請求項１乃至２のいずれか１項記載の熱伝導性シート。
【請求項４】
未硬化の熱伝導性シリコーン組成物の熱伝導率が２Ｗ／ｍＫ以上であることを特徴とする請求項１乃至３のいずれか１項記載の熱伝導性シート。
【請求項５】
未硬化の熱伝導性シリコーン組成物が、一般式
2004130646.tif 000007
（式中のＲ１は炭素原子数１〜４のアルコキシ基またはアシロキシ基、ｍは５〜１００の整数）
で表される片末端３官能の加水分解性メチルポリシロキサンを含有することを特徴とする請求項１乃至４のいずれか１項記載の熱伝導性シート。
【請求項６】
未硬化の熱伝導性シリコーン組成物の不混和ちょう度が１８０以下のパテ状であることを特徴とする請求項１乃至５のいずれか１項記載の熱伝導性シート。
【請求項７】
熱伝導性シリコーンゴムシートの厚さが０．０５〜１ｍｍであり、未硬化の熱伝導性シリコーン組成物層の厚さが０．０５〜３ｍｍであって、さらに、合計の厚さが０．１〜４ｍｍであることを特徴とする請求項１乃至６のいずれか１項記載の熱伝導性シート。
【請求項８】
発熱性部品と冷却装置の間に設置後、圧縮してから未硬化の熱伝導性シリコーン組成物を硬化させることを特徴とする請求項１乃至７のいずれか１項記載の熱伝導性シート。
【発明の詳細な説明】
【０００１】
【発明の属する技術分野】
本発明は一般の電源、電子機器等に用いられる熱伝導性シートおよびパーソナルコンピューター（特にはノートＰＣ）、ＤＶＤドライブ等の電子機器のＬＳＩ、ＣＰＵ等の集積回路素子の放熱に用いる熱伝導性シートに最適である。
【０００２】
【従来の技術及び発明が解決しようとする課題】
従来、ＣＰＵ、パワートランジスタ、サイリスタ等の発熱性部品は熱の発生により特性が低下するので、設置の際、ヒートシンクを取り付け熱を放散したり、機器の金属製のシャーシに熱を逃がす対策が取られている。このとき、電気絶縁性と密着性を向上させるため発熱性部品とヒートシンクの間にシリコーンゴムに熱伝導性充填剤を配合した放熱絶縁性シートが用いられる。
【０００３】
放熱絶縁性材料として、シリコーンゴム等の合成ゴム１００重量部に酸化ベリリウム、酸化アルミニウム、水和酸化アルミニウム、酸化マグネシウム、酸化亜鉛から選ばれる少なくとも１種以上の金属酸化物を１００〜８００重量部配合した絶縁性組成物が開示されている（特許文献１参照）。
【０００４】
また、絶縁性を必要としない場所に用いられる放熱材料として、付加硬化型シリコーンゴムにシリカおよび銀、金、ケイ素等の熱伝導性粉末を６０〜５００重量部を配合した組成物が開示されている（特許文献２参照）。
【０００５】
しかし、これらの放熱絶縁シートは非常にゴム硬度の硬いものであり、強い力で締め付けても完全に密着せず、接触熱抵抗が大きくなる欠点がある。
パーソナルコンピューター、ＤＶＤドライブ等の電子機器の高集積化が進み、装置内のＬＳＩ、ＣＰＵ等の集積回路素子の発熱量が増加したため、従来の冷却方法では不充分な場合がある。特に、携帯用のノート型のパーソナルコンピューターの場合、機器内部の空間が狭いので、大きなヒートシンクや冷却ファンを取り付けることができない。これらの機器ではプリント基板上に集積回路素子が搭載されており、基板の材質に熱伝導性の悪いガラス補強エポキシ樹脂やポリイミド樹脂が用いられるので、従来のように放熱絶縁シートを介して基板に熱を逃がすことができない。
【０００６】
そこで、集積回路素子の近傍に自然冷却タイプあるいは強制冷却タイプの放熱部品を設置し、素子で発生した熱を放熱部品に伝える方式が用いられる。この方式で、素子と放熱部品を直接接触させると表面の凹凸のため熱の伝わりが悪くなり、さらに放熱絶縁シートを介して取り付けても放熱絶縁シートの柔軟性がやや劣るため、熱膨張により素子と基板との間に応力がかかり破損する恐れがある。また、各回路素子ごとに放熱部品を取り付けようとすると余分なスペースが必要となり機器の小型化が難しくなるので、いくつかの素子をひとつの放熱部品に組み合わせて冷却する方式がとられる。特にノート型のパーソナルコンピューターで用いられているＣＰＵは高さが他の素子に比べて低く、発熱量が大きいため冷却方式を充分考慮する必要がある。
【０００７】
そこで、素子ごとに高さが異なることに対して種々の隙間を埋められる低硬度の高熱伝導性材が必要になる。このような課題に対して、熱伝導性に優れ、柔軟性があり、種々の隙間に対応できる熱伝導性シートが提案されている。また、年々駆動周波数の高周波化にともないＣＰＵの性能は向上し発熱量が増大するため、より高熱伝導性の材料が求められている。
【０００８】
そこで、シリコーン樹脂に金属酸化物等の熱伝導性材料を混入したものを成形したシートで、取扱いに必要な強度を持たせたシリコーン樹脂層の上に柔らかく変形しやすいシリコーン層が積層されているシートが開示されている（特許文献３参照）。
また、熱伝導性充填剤を含有し、アスカーＣ硬度が５〜５０であるシリコーンゴム層と直径０．３ｍｍ以上の孔を有する多孔性補強材層を組み合わせた熱伝導性複合シートが開示されている（特許文献４参照）。
【０００９】
さらに、可撓性の三次元網状体またはフォーム体の骨格格子表面を熱伝導性シリコーンゴムで被覆したシートが開示されている（特許文献５参照）。
さらに、補強性を有したシートあるいはクロスを内蔵し、少なくとも一方の面が粘着性を有してアスカーＣ硬度が５〜５０である厚さ０．４ｍｍ以下の熱伝導性複合シリコーンシートが開示されている（特許文献６参照）。
さらに、付加反応型液状シリコーンゴムと熱伝導性絶縁性セラミック粉末を含有し、その硬化物のアスカーＣ硬度が２５以下で熱抵抗が３．０℃／Ｗ以下である放熱スペーサーが開示されている（特許文献７参照）。
【００１０】
しかし、ＣＰＵ等の素子の耐圧性は低く強い力で圧着できないので、いくらシートを低硬度化しても硬化物である限り被着体に密着せず接触熱抵抗が残存してしまう。シートの熱伝導率を上げることによりシート単体の熱抵抗は低減できるが、最終的にシートと被着体との接触熱抵抗の大きさが問題となる。
【００１１】
一方、熱伝導性シリコーングリースは流動性があり被着体の間で圧着すると接触面がほぼ埋まり、接触熱抵抗を大幅に低減することができる。
そこで、シリコーンオイルをベースとし、酸化亜鉛粉や酸化アルミニウム粉を増稠剤として使用した熱伝導性グリースが開示されている（特許文献８及び特許文献９参照）。また、熱伝導性の向上するため増稠剤として窒化アルミニウムを使用したものが開示されている（特許文献１０参照）。
【００１２】
しかし、これらの放熱グリースは使用する際、塗布するのに非常に手間がかかる。ディスペンサー等の吐出機を用いて一定量のグリースを吐出することは可能であるが設備投資に費用がかかる問題がある。また、リワークの際グリースを除去するのに手間がかかり、アルコール等の溶剤を用いて洗浄する必要がある。反対に低硬度熱伝導性シートはこのような手間がかからない代わりに、接触熱抵抗の問題がある。
【００１３】
また、熱伝導性無機充填剤を含有した不揮発性シリコーン流体を表面に設けてなるシリコーンゴム製熱良伝導性電気絶縁シートが開示されており、これはシリコーンゴム製の熱伝導性電気絶縁シートの表面に接触熱抵抗を低減する目的でシリコーンオイル、シリコーングリースもしくはゴム状物質に熱伝導性付与のため無機充填剤を添加したシリコーン流体を塗布したものである（特許文献１１参照）。本シートは作業性を維持しつつ、接触熱抵抗を低減することができるが、シリコーン流体ときれいに剥離するセパレータが必要となる。通常のフッ素系、シリコーン系のセパレータではセパレータ側にシリコーン流体が移行して厚さがばらつく恐れがある。
【００１４】
また、難燃性、熱伝導性および電気絶縁性を有する粘土状熱硬化接着型のシリコーン組成物シートをＩＣパッケージと放熱装置の間に圧接してからＩＣパッケージの発熱によりシリコーン組成物シートを硬化させるＩＣパッケージの放熱装置が開示されている（特許文献１２参照）。しかし、シリコーン組成物シートは柔らかく粘着があり変形しやすいので作業性があまり良くない欠点がある。
【００１５】
さらに、上下両表面部がゴム状に硬化させた薄膜補強層であり、その間に未加硫のコンパウンド層をはさみ込んだ低硬度放熱シートが開示されている（特許文献１３参照）。本シートは取扱い性は改良されているが、両表面に硬化シートがあるので接触熱抵抗が大きくなる問題がある。
【００１６】
【特許文献１】
特開昭４７−３２４００号公報
【特許文献２】
特開昭５６−１００８４９号公報
【特許文献３】
特開平２−１９６４５３号公報
【特許文献４】
特開平７−２６６３５６号公報
【特許文献５】
特開平８−２３８７０７号公報
【特許文献６】
特開平９−１７３８号公報
【特許文献７】
特開平９−２９６１１４号公報
【特許文献８】
特公昭５２−３３２７２号公報
【特許文献９】
特公昭５９−５２１９５号公報
【特許文献１０】
特開昭５２−１２５５０６号公報
【特許文献１１】
実公昭６４−１７１１号公報
【特許文献１２】
特許２７３２７９２号公報
【特許文献１３】
特開２００２−３３４２７号公報
【００１７】
【課題を解決するための手段及び発明の実施の形態】
本発明は、
（１）熱伝導性シリコーンゴムシートと未硬化の熱伝導性シリコーン組成物を積層したものであり、未硬化の熱伝導性シリコーン組成物が
（Ａ）　平均重合度１００〜１２０００であるオルガノポリシロキサン　１００重量部
（Ｂ）　平均粒径５０μｍ以下の酸化アルミニウム粉　　　　８００〜３０００重量部
からなることを特徴とする熱伝導性シートを提供する。
【００１８】
以下、本発明につき更に詳しく説明する。
【００１９】
本発明の構成の内、未硬化の熱伝導性シリコーン組成物として、（Ａ）成分の平均重合度１００〜１２０００であるオルガノポリシロキサンは次の平均組成式（Ｉ）
Ｒ２ｎＳｉＯ（４−ｎ）／２　　‥‥　（Ｉ）　　　（ｎは１．９５〜２．０５の正数）
で示されるものである。平均組成式中Ｒ２は置換または非置換の一価炭化水素基を表し、具体的にはメチル基、エチル基、プロピル基等のアルキル基、ビニル基、アリル基等のアルケニル基、シクロペンチル基、シクロヘキシル基等のシクロアルキル基、フェニル基、トリル基等のアリール基あるいはこれらの水素原子が部分的に塩素原子、フッ素原子などで置換されたハロゲン化炭化水素基等が例示されるが、一般的にはオルガノポロシロキサンの主鎖がジメチルシロキサン単位からなるものあるいは、このオルガノポリシロキサンの主鎖にビニル基、フェニル基、トリフルオロプロピル基などを導入したものが好ましい。また、分子鎖末端がトリオルガノシリル基または水酸基で封鎖されたものとすればよいが、このトリオルガノシリル基としては、トリメチルシリル基、ジメチルビニルシリル基、トリビニルシリル基などが例示される。
【００２０】
（Ａ）成分のオルガノポリシロキサンの平均重合度は１００〜１２０００、好ましくは１５０〜１００００の範囲であり、性状はオイル状からガム状のものである。平均重合度が１００未満では粘度が低すぎ、シリコーン組成物の粘着性が強くなりセパレータから剥がれなくなる。平均重合度が１２０００を超えると酸化アルミニウム粉の高充填が難しくなり、さらに配合後の流動性が悪くなる。また、平均重合度が異なるオルガノポリシロキサンを２種類以上組み合わせて用いてもよい。
【００２１】
（Ｂ）成分の酸化アルミニウム粉の配合量は、８００〜３０００重量部の範囲であり、好ましくは１０００〜２５００重量部の範囲である。配合量８００重量部未満では組成物の熱伝導率が２Ｗ／ｍＫ未満となり、一方３０００重量部を超えると組成物の配合が難しくなる。
【００２２】
酸化アルミニウム粉は一般に六方晶または六方菱形面格子の結晶構造を有するα−Ａｌ２Ｏ３で、外観は白色結晶であり、見掛けは平均粒径２〜８０μｍ程度の粒子であるが各粒子は０．２〜２０μｍ程度の一次結晶アルミナから構成されている。通常熱伝導性充填剤として使用されているものでよいが、その平均粒径が５０μｍ以下であることが好ましい。平均粒径が５０μｍを超えると、熱伝導性シートとして使用する際に圧着してもシリコーン組成物を薄く延ばすことができなくなる。
【００２３】
また、酸化アルミニウム粉の形状は丸みを帯びた形状のものであることが好ましい。形状が丸みを帯びているものほど高充填しても粘度および可塑度の上昇を抑えることができる。特には８００重量部以上配合する場合には、球状酸化アルミニウム粉を主成分とする必要がある。このような球状酸化アルミニウム粉の製造方法としては、特開昭５２−１５４９８号公報や特開平２−１９９００４号公報に記載されている方法で製造することができる。具体的には球状アルミナＡＳシリーズ（商品名　昭和電工株式会社製）、高純度球状アルミナＡＯシリーズ（商品名　株式会社アドマテックス製）などが挙げられる。また、粒径の大きい酸化アルミニウム粉と粒径の小さい酸化アルミニウム粉を最密充填理論分布曲線に従う比率で組み合わせることにより充填効率が向上して、低粘度化および高熱伝導化が可能になる。
【００２４】
さらに、一般式（ＩＩ）で表される片末端３官能の加水分解性基含有メチルポリシロキサンを併用すると、組成物を可塑化する効果が高くなる。
2004130646.tif 000002
（ただし、式中式中のＲ１は炭素原子数１〜４のアルコキシ基またはアシロキシ基、ｍは５〜１００の整数）
この配合量は（Ａ）成分のオルガノポリシロキサンの内０．１〜８０重量％の範囲を、好ましくは０．１〜５０重量％の範囲を置き換える量である。配合量が０．１重量％より少ないと組成物の可塑化する効果が小さくなる。８０重量％を超えると効果が飽和し、加水分解性基含有メチルポリシロキサンがブリードする恐れがある。
【００２５】
未硬化の熱伝導性シリコーン組成物のＪＩＳ　Ｋ　２２２０に準じて測定した不混和ちょう度が１８０以下、好ましくは１５０以下のパテ状である。不混和ちょう度が１８０を超えると柔らかく粘着性が強くなり、セパレータとの剥離性とリワーク性が悪くなる。また、軽く触れた程度の低圧力で簡単に変形するので、取扱いが難しくなる。
【００２６】
その他添加成分として、本発明の効果を損なわない程度の酸化アルミニウム粉以外の熱伝導性充填剤、着色剤、酸化鉄、酸化セリウム等の耐熱性向上剤、フッ素変性シリコーンオイル、フェニル基含有シリコーンオイル等の離型性付与剤等を添加しても良い。
【００２７】
未硬化の熱伝導性シリコーン組成物層の厚さは０．０５〜３ｍｍの範囲が好ましい。０．０５ｍｍ未満の厚さでは圧着面への密着性が不充分となり接触熱抵抗が大きくなる。３ｍｍを超えると熱伝導性がやや悪くなる。
【００２８】
本発明のもう一つの構成である熱伝導性シリコーンゴムシートは、平均組成式（Ｉ）で示されるオルガノポリシロキサンに酸化アルミニウム粉、窒化ホウ素粉、窒化アルミニウム粉、酸化亜鉛粉、炭化ケイ素粉、石英粉、水酸化アルミニウム粉等の熱伝導性充填剤を配合し硬化させたシートを用いる。
【００２９】
熱伝導性充填剤の配合量は充填剤の種類によって異なるが、熱伝導率が２Ｗ／ｍＫ以上になる配合量にする必要がある。具体的にはオルガポリシロキサン成分１００重量部に対して、１５０〜２５００重量部の範囲が好ましい。
【００３０】
硬化方法としては、通常のシリコーンゴムに使用される公知のものでよく、これにはパーオキサイドのラジカル反応による方法、アルケニル基含有オルガポリシロキサンとケイ素原子に結合した水素原子を１分子中に少なくとも２個以上含有するオルガノハイドロジェンポリシロキサンの白金触媒による付加反応等が例示される。
【００３１】
その他、必要に応じて補強性シリカ充填剤、炭酸カルシウム、二酸化チタン等の充填剤、酸化鉄、酸化セリウム等の耐熱性向上剤、着色剤、白金化合物等の難燃性付与剤などを添加してもよい。
【００３２】
熱伝導性シリコーンゴムシートとして強度を向上する目的でガラスクロス等で補強したものが知られているが、本発明においては補強のないゴム単層のシートの方が好ましい。この理由としては、補強材が入っていると表面に微細な凹凸ができ接触熱抵抗が大きくなる。また、補強材によりシートの伸びが抑制されるので、圧着面へのシートの追従性が悪くなる。
【００３３】
熱伝導性シリコーンゴムシートの厚さは０．０５〜１ｍｍの範囲が好ましい。０．０５ｍｍ未満では強度が不足して取扱い時にシートが切れる恐れがある。１ｍｍを超えると圧縮しにくくなるとともに圧着面への追従性が悪くなり接触熱抵抗が大きくなる。
【００３４】
本発明の熱伝導性シートの成形方法としては、最初に、熱伝導性シリコーンゴムシートを成形する。この場合、硬化剤までを配合した材料をカレンダー成形、押出し成形、コーティング成形等によりシート状に成形してから加熱硬化させる。上記成形方法において、コーティング成形を採用する場合には、材料を有機溶剤に溶解し粘度調整してから製造する方が好ましい。また、補強のないゴム単層品のシートでは伸びやすく次の加工が難しくなるので、ＰＥＴやポリイミドのフィルム上にシートを成形することが好ましい。次に、この硬化シート上にモールド成形、カレンダー成形、コーティング成形等により未硬化の熱伝導性シリコーン組成物層を成形し積層する。最後に未硬化の熱伝導性シリコーン組成物層の保護のため、ＰＥ、ＰＰ、ＰＥＴ等のセパレータフィルムを貼りつける。この際、セパレータの離型性を向上のため、セパレータの表面をフッ素樹脂処理する方が好ましい。
【００３５】
熱伝導性シリコーンゴムシートと未硬化の熱伝導性シリコーン組成物層の合計の厚さは０．１〜４ｍｍの範囲、好ましくは０．２〜３ｍｍの範囲である。０．１ｍｍ未満の厚さでは圧着面の微細な凹凸を埋めることができなくなり接触熱抵抗が大きくなる。４ｍｍを超えると熱伝導性がやや悪くなる。
【００３６】
本発明の熱伝導性シートを発熱性部品と冷却装置の間に設置後圧縮して接触熱抵抗を低減させてから、未硬化の熱伝導性シリコーン組成物を硬化してもよい。硬化することにより流動性がなくなり、ヒートサイクル等で未硬化の熱伝導性シリコーン組成物が外部にブリードアウトする恐れがない。ただし、完全に硬化させると熱膨張により発生する応力が大きくなるので、架橋密度を小さくする方が好ましい。
【００３７】
未硬化の熱伝導性シリコーン組成物の硬化方法としては、先にあげたパーオキサイドのラジカル反応による方法、アルケニル基含有オルガポリシロキサンとケイ素原子に結合した水素原子を１分子中に少なくとも２個以上含有するオルガノハイドロジェンポリシロキサンの白金触媒による付加反応等が例示される。
【００３８】
【実施例】
［実施例１〜３及び比較例１、２］
【００３９】
ジメチルビニルシロキシ基で両末端封止したジメチルシロキサン単位からなる平均重合度８０００のオルガノポリシロキサン（Ａ）１００重量部、熱伝導性充填剤として平均粒径１０μｍの球状酸化アルミニウム粉アドマファインＡＯ−４１Ｒ（商品名、アドマテックス（株）製）　１４００重量部、酸化亜鉛粉亜鉛華１号（商品名、三井金属鉱業（株）製）　３００重量部、および次の構造式で示されるα，ω−ジヒドロキシジメチルポリシロキサン８重量部をニーダーで混練りし、１７０℃で２時間の熱処理を行った。
【００４０】
2004130646.tif 000003
【００４１】
冷却後、この組成物１００重量部、有機過酸化物Ｃ−２４（商品名、信越化学工業（株）製）　０．９重量部およびトルエン３０重量部を撹拌溶解機で混合溶解した。この溶解液をナイフコーター方式のコーティング装置で厚さ１００μｍのＰＥＴフィルム上に塗布し、温度８０℃の加熱炉を通してトルエンを揮発させてから温度１５０℃の加熱炉を１０分間通して組成物を硬化させて厚さ０．１ｍｍの熱伝導性シリコーンゴムシートＸを作製した。
【００４２】
この熱伝導性シリコーンゴムシートＸの熱伝導率をＡＳＴＭ　Ｅ１５３０保護熱流計法で測定したところ４．６Ｗ／ｍＫであった。
【００４３】
次に、平均重合度８５０のジメチルビニルシロキシ基で両末端を封止したジメチルシロキサン単位からなるオルガノポリシロキサン（Ｂ）７０重量部、平均重合度１８０のジメチルビニルシロキシ基で両末端を封止したジメチルシロキサン単位からなるオルガノポリシロキサン（Ｃ）　３０重量部、平均粒径１６μｍの球状酸化アルミニウム粉ＡＳ−３０（商品名、昭和電工（株）製）　および平均粒径３μｍの酸化アルミニウム粉ＡＬ−４５−Ｈ（商品名、昭和電工（株）製）　を表１に示した量で添加し、プラネタリミキサーを用いて室温で３０分間混練りした後、温度１００℃で加熱しながら３０分間混練りした。これらの未硬化の熱伝導性シリコーン組成物を冷却後、不混和ちょう度と熱伝導率を測定した。
【００４４】
ＰＥＴ上に成形した熱伝導性シリコーンゴムシートＸの上に未硬化の熱伝導性シリコーン組成物を一定量のせ、厚さ０．４ｍｍの金属製の枠を設置し、さらにその上にフッ素樹脂処理したＰＥＴフィルムをあててから冷間でプレス成形を行い、厚さ０．５ｍｍの熱伝導性シートを作製した。フッ素樹脂処理したＰＥＴフィルムと未硬化の熱伝導性シリコーン組成物層の離型性を確認してから、これらの熱伝導性シートの熱抵抗を次の方法で測定した。
【００４５】
（熱抵抗測定方法）
モデルヒーターとヒートシンクの間に熱伝導性シートのサンプルを設置（このとき、未硬化側をヒートシンクに設置）し、１ｋｇｆ／ｃｍ２の荷重で圧着する。次にモデルヒータに２８Ｗの電力を印加し、モデルヒーターの温度Ｔ１とヒートシンクの温度Ｔ２を熱電対で測定し、次式からサンプルの熱抵抗Ｒを算出する。
【００４６】
Ｒ＝（Ｔ１−Ｔ２）／２８
モデルヒーター：トランジスタＴＯ−３型のアルミニウム製ケースの中にヒーターを埋め込んだもの、設置面積７ｃｍ２
ヒートシンク：フラット型６０Ｆ２３０×７０ｍｍ（ＬＥＸ製）
また、リワーク性として熱抵抗測定後のサンプルがヒートシンクからきれいに剥離できるか否かを確認した。
【００４７】
表１
2004130646.tif 000004
比較例２の組成物は、シリコーン分と酸化アルミニウム粉がまとまらずパテ状にならないため物性測定は行うことができなかった。
【００４８】
［実施例４〜６］
平均重合度８０００のオルガノポリシロキサン（Ａ）４５重量部　、平均重合度２７０のトリメチルシロキシ基で両末端封止したジメチルシロキサン単位からなるオルガノポリシロキサン（Ｄ）４０重量部、次の構造式で表される加水分解性基含有メチルポリシロキサン（Ｅ）　１５重量部、
2004130646.tif 000005
平均粒径１０μｍの球状酸化アルミニウム粉アドマファインＡＯ−４１Ｒ（商品名、アドマテックス（株）製）　１５００重量部および平均粒径０．７μｍの球状酸化アルミニウム粉末アドマファインＡＯ−５０２（商品名、アドマテックス（株）製）　４００重量部をニーダーで混練りし、１７０℃で２時間の熱処理を行った。
【００４９】
この組成物を用いて、実施例１〜３と同様な方法でＰＥＴフィルム上に厚さ０．１ｍｍの熱伝導性シリコーンゴムシートＹを作製した。この熱伝導性シリコーンゴムシートＹの熱伝導率は８．８Ｗ／ｍＫであった。
【００５０】
オルガノポリシロキサン（Ａ）〜（Ｃ）、加水分解性基含有メチルポリシロキサン（Ｅ）、球状酸化アルミニウム粉アドマファインＡＯ−４１Ｒ（商品名、アドマテックス（株）製）　および球状酸化アルミニウム粉アドマファインＡＯ−５０２（商品名、アドマテックス（株）製）を表２に示した量で添加し、プラネタリミキサーを用いて室温で３０分間混練りした後、温度１００℃で加熱しながら３０分間混練りした。これらの未硬化の熱伝導性シリコーン組成物を冷却後、不混和ちょう度と熱伝導率を測定した。
【００５１】
熱伝導性シリコーンゴムシートＹの上に実施例４〜６の未硬化の熱伝導性シリコーン組成物を同様な方法で積層し、厚さ０．５ｍｍの熱伝導性シートを作製した。フッ素樹脂処理したＰＥＴフィルムと未硬化の熱伝導性シリコーン組成物層の離型性を確認してから、これらの熱伝導性シートの熱抵抗を測定した。
【００５２】
［実施例７］
また、熱伝導性シリコーンゴムシートとして厚さ０．２ｍｍでガラスクロス補強した熱伝導率５．０Ｗ／ｍＫのＴＣ−２０ＢＧ（商品名、信越化学工業（株）製）を用い、実施例６の未硬化の熱伝導性シリコーン組成物と積層化して、厚さ０．５ｍｍの熱伝導性シートを作製した。
【００５３】
［比較例３］
比較のため、熱伝導性シリコーンゴムシートＹの上に実施例６の未硬化の熱伝導性シリコーン組成物を一定量のせ、厚さ０．３ｍｍの金属製の枠を設置し、さらにその上に熱伝導性シリコーンゴムシートＹをあててから冷間でプレス成形を行い、厚さ０．５ｍｍの熱伝導性シートを作製した。
【００５４】
表２
2004130646.tif 000006
【００５５】
【発明の効果】
本発明の熱伝導性シートをパーソナルコンピューター（特にはノートＰＣ）、ＤＶＤドライブ等の電子機器のＬＳＩ、ＣＰＵ等の集積回路素子の放熱に用いた場合の効果としては、使用時に圧着すると未硬化の熱伝導性シリコーン組成物が流動し被着体表面と密着するので、接触熱抵抗を低減できる。
また、本シートは片面を熱伝導性シリコーンゴムシートで補強しているので通常の低硬度熱伝導性シリコーンゴムシートと同様に取り扱えるため、作業性に優れているし、グリースに比べ使用個所からの除去が容易であり、リワーク性に優れている。
さらに、硬化シートに比べ熱膨張により発生する応力が小さいので、取り付けられた素子を破壊する恐れがないので、非常に有用である。